СПОСОБ ПОЛУЧЕНИЯ ТЕРМОСТОЙКИХ, СТОЙКИХ К РАСТРЕСКИВАНИЮ СОПОЛИМЕРОВ ТЕТРАФТОРЭТИЛЕНА С ЭТИЛЕНОМ

1. Способ получения стойких к растрескиванию сополимеров тетрафторэтилена с этиленом сополимеризацией мономеров в водной среде в присутствии персульфатного инициатора и модифицирующих добавок, которые вводят в реакционную зону перед загрузкой мономеров, включающий одновременную загрузку в реакционную зону смеси указанных мономеров с последующей подпиткой смесью этих же мономеров, отличающийся тем, что, с целью повышения термостойкости и расширения температурного интервала переработки, в качестве модифицирующих добавок используют аммонийные соли перфтороксакислот, полученные на основе теломеров окиси гексафторпропилена, или их смесь.
2. Способ по п.1, отличающийся тем, что модифицирующие добавки солей перфтороксакислот используют в количестве 0,7-5,0% от массы загрузочной смеси исходных мономеров.
3. Способ по п.1, отличающийся тем, что в качестве соли перфтороксакислоты используют аммонийную соль перфтор-2,5-диметил-3,6-ди-оксанонановой кислоты.
4. Способ по п.1, отличающийся тем, что в качестве соли перфтороксакислоты используют аммонийную соль перфтор-2-метил-3-оксаперфторгексановой кислоты.
5. Способ по п.1, отличающийся тем, что используют загрузочную смесь мономеров тетрафторэтилена с этиленом в мольном соотношении 3:1, а подпитку ведут подпиточной смесью, содержащей 50-53 мол.% тетрафторэтилена и 47-50 мол.% этилена.
6. Способ по п.1, отличающийся тем, что используют дополнительный модифицирующий сомономер в количестве 1-50% от загрузочной смеси мономеров, который вводят либо единовременно в начале полимеризации, либо по частям по ходу процесса полимеризации до израсходования 30% подпиточной смеси, либо непрерывно по ходу процесса вместе с подпиточной смесью.
7. Способ по п.6, отличающийся тем, что в качестве дополнительного модифицирующего сомономера используют гексафторпропилен в количестве 5-50% от массы загрузочной смеси мономеров.
8. Способ по п.6, отличающийся тем, что в качестве дополнительного модифицирующего сомономера используют перфторированный алкилвиниловый эфир, выбранный из группы, включающей перфторпропилвиниловый или 2-перфторпропоксипропилвиниловый эфир, в количестве 1-25% от массы загрузочной смеси мономеров.
9. Сополимеры тетрафторэтилена с этиленом, стойкие к растрескиванию, получаемые способом по п.1, имеющие температурный интервал переработки от 80 до 140°С и термостойкость в пределах 0,30-0,45 мас.%.
10. Сополимеры тетрафторэтилена с этиленом и дополнительным модифицирующим сомономером, стойкие к растрескиванию, получаемые способом по п.1, имеющие температурный интервал переработки от 130 до 160°С и термостойкость в пределах 0,20-0,30 мас.%.